(57)【要約】【課題】  金属板との熱ラミネート性、フィルムを熱処理した後でもフィルム表面の滑り性が良好で、缶の成形性、特に絞り成形やしごき成形等の高次加工性に優れ、また成形の高速化に対応でき、さらに内容物の保味保香性にも優れたフィルムラミネート金属缶に好適な金属ラミネート用ポリエステルフィルムを提供する。【解決手段】  ポリエチレンテレフタレート主体のポリエステル（I）からなるフィルムであって、２４６〜２５２℃に融点を有し、極限粘度が０．７０〜０．８５であり、２００℃における熱収縮率が２０〜３５％であることを特徴とする金属板ラミネート用フィルム。【選択図】  なし【特許請求の範囲】
【請求項１】
ポリエチレンテレフタレート主体のポリエステル（I）からなるフィルムであって、２４６〜２５２℃に融点を有し、極限粘度が０．７０〜０．８５であり、２００℃における熱収縮率が２０〜３５％であることを特徴とする金属板ラミネート用フィルム。
【請求項２】
ポリエステル（I）と実質的に非相溶であり、数平均分子量が１０００〜８０００の低分子量ポリマー（II）を０．０１〜１．０質量％含有することを特徴とする請求項１記載の金属板ラミネート用フィルム。
【請求項３】
金属板に直接又は接着剤を介して積層されてなる請求項１または２記載の金属板。
【請求項４】
請求項３記載のフィルムラミネート金属板を用いて成形された金属容器。
【発明の詳細な説明】
【技術分野】
【０００１】
本発明は金属板ラミネート用ポリエステルフィルムに関し、特にフィルムを金属板にラミネートして得られるフィルムラミネート金属板を絞り成形やしごき成形等に使用することができる、金属板ラミネート用ポリエステルフィルムに関するものである。
【背景技術】
【０００２】
従来より、金属缶の内外面に腐食防止の目的で、熱硬化性樹脂を主成分とする溶剤型の塗料が塗布されていた。しかし、溶剤型塗料は塗膜を形成するために高温での加熱が必要であり、その時に多量の溶剤が発生するため、作業の安全性および環境の面からも問題があった。そのため、最近は溶剤を用いない腐食防止法として、熱可塑性樹脂による金属板の被覆が提案され、熱可塑性樹脂の中でも特にポリエステルは加工性、耐熱性等に優れることから、ポリエステルをベースとした金属板ラミネート用フィルムの開発が進められている。
【０００３】
フィルムを金属板に被覆する方法としては、熱可塑性樹脂を溶融させて直接金属上に押出す方法や、熱可塑性樹脂フィルムを直接、または接着剤を介して熱圧着する方法がある。中でも、熱可塑性樹脂フィルムを用いる方法は、樹脂の取扱いが容易で作業性に優れ、かつ、樹脂膜厚の均一性にも優れるために有効な手法とされている。また、接着剤を介した方法では環境面やコストの問題があるために、フィルムを直接熱圧着する方法が有利であり注目されている。
【０００４】
熱可塑性樹脂フィルムを被覆した金属缶は、鋼板、アルミ板等の金属板（メッキ等の表面処理を施したものを含む）に熱可塑性樹脂フィルムをラミネートした、ラミネート金属板を成形加工して製造される。
このような用途に用いられる熱可塑性樹脂フィルムには、(1)金属板との熱ラミネート性がよいこと、(2)缶の成形性に優れていること、つまり、缶の成形時にフィルムの剥離、亀裂、ピンホール等の発生がないこと、(3)缶成形後の印刷、加熱殺菌処理および長期の保存の際に脆化しないこと、(4)内容物の保味保香性に優れること等の数々の特性が同時に要求される。
【０００５】
このような金属板ラミネート用ポリエステルフィルムとしては、熱ラミネート性を付与し、缶の成形性を向上させる目的で、他の成分を混合したり、共重合する等、いくつかの方法が提案されている。
例えば、（イ）ポリエチレンテレフタレート（ＰＥＴ）に他の成分を共重合したものが特許文献１〜３等に、また、（ロ）融点が２１０〜２４５℃のエチレンテレフタレートを主たる繰り返し単位とする共重合ポリエステル９９〜６０重量％とＰＢＴもしくはその共重合体１〜４０重量％を配合したものが、特許文献４〜６にそれぞれ開示されている。
【０００６】
しかしながら、（イ）ではＰＥＴを共重合化し、低融点化、低結晶化することにより熱ラミネート性と成形性は改良されるものの、缶成形後の熱処理および加熱殺菌処理時に脆化し、耐衝撃性が低下するという問題があった。
【０００７】
また、（ロ）ではＰＢＴ系の樹脂を配合することにより、熱ラミネート性と上記の缶の脆化や耐衝撃性は向上するが、金属との熱ラミネート性や接着性が十分ではなく、特に絞り成形やしごき成形等の高次加工成形性が十分ではなかった。
【０００８】
これに対して、缶の成形性や味特性を重視したポリエチレンテレフタレート主体のフィルムが、例えば（ハ）特許文献７、８に記載されている。
【０００９】
しかしながら、（ハ）ではフィルムの結晶性を制御することにより加工性を付与しようとするものであるが、絞り成形やしごき成形等の高次加工成形性が十分ではなく、特に熱ラミネート性についてはフィルムの融点以上の温度が必要であったり、接着剤を塗布する必要があった。
【００１０】
さらに最近では、製罐速度の増大、缶サイズの大容量化、缶の薄肉化の要求が進みつつあり、絞り加工やしごき成形時の金属の変形加工比がさらに増大しつつあること、また加工治具との摩擦が更に大きくなることから、特に厳しい変形を伴う缶の胴部において上記フィルムを使用しても、ラミネート金属板の製造条件、最終缶の成形加工条件の微妙な揺らぎによってはフィルムが白化したりミクロクラックが発生したりする問題が新たに生じた。
また、加工比の増大のために、フィルムを融点以上の温度で熱処理し、アモルファスの状態にした後に加工に供する場合があるが、この場合、フィルムの変形追随性は高くなるものの、フィルム表面の平滑化に伴って治具との滑り性が低下してフィルムに傷が入ったり、さらには破断する場合があった。また、良好に加工されたとしても、治具離れが悪く、操業トラブルの原因となる場合があり、改良が要求されていた。
また、しごき成形が打ち抜き型の場合には、成形上部の切断面でフィルムの伸びが生じ、それが著しい場合にはヘア状にちぎれたフィルム屑（以下ヘアと呼ぶ）が飛散し、ヘアの混入による操業トラブルが発生する場合があった。
【００１１】
このようなフィルムの滑り性を改良する方法としては、フィルム表面を荒らして摩擦抵抗を下げる方法が一般的に行われており、金属ラミネート用ポリエステルフィルムとしても、（ニ）無機粒子添加量を増加したフィルムが特許文献９に、非相溶性樹脂を添加したものが特許文献１０に、架橋高分子粒子を添加したものが特許文献１１に提案されている。
【００１２】
しかし、（ニ）に示したいずれの手法を用いても、延伸フィルムの滑り性は向上できるものの、熱処理によるフィルム表面の平滑化は防げず、従って、アモルファスの状態での滑り性を向上することは出来ていなかった。
【特許文献１】特公平８−１９２４５号公報
【特許文献２】特公平８−１９２４６号公報
【特許文献３】特許第２５２８２０４号公報
【特許文献４】特許第２８５１４６８号公報
【特許文献５】特開平５−１８６６１２号公報
【特許文献６】特開平５−１８６６１３号公報
【特許文献７】特開平１０−１２８９３５号公報
【特許文献８】特開２０００−１８６１６１号公報
【特許文献９】特開平７−６２１１６号公報
【特許文献１０】特開平７−１０９３６３号公報
【特許文献１１】特開平７−１１８４１１号公報
【発明の開示】
【発明が解決しようとする課題】
【００１３】
本発明の目的は、金属板との熱ラミネート性、フィルムを熱処理した後でもフィルム表面の滑り性が良好で、缶の成形性、特に絞り成形やしごき成形等の高次加工性に優れ、また成形の高速化に対応でき、さらに内容物の保味保香性にも優れたフィルムラミネート金属缶に好適な金属ラミネート用ポリエステルフィルム、ラミネート金属板およびそれを用いた金属缶を提供することにある。
【課題を解決するための手段】
【００１４】
本発明者らは、上記課題を解決するために鋭意検討した結果、特定の範囲の融点と極限粘度を有するポリエステルフィルムを、熱ラミネート温度での熱収縮率を特定の範囲に制御することにより、金属との熱ラミネート性、缶の成形性、特に絞り成形やしごき成形等に優れ、さらに耐食性と保味保香性に優れた金属缶を製造し提供できることを見出し本発明に到達した。
【００１５】
すなわち、本発明の要旨は次の通りである。
ポリエチレンテレフタレート主体のポリエステル（I）からなるフィルムであって、２４６〜２５２℃に融点を有し、極限粘度が０．７０〜０．８５であり、２００℃における熱収縮率が２０〜３５％であることを特徴とする金属板ラミネート用フィルム。
【発明の効果】
【００１６】
本発明によれば、金属板との熱ラミネート性、フィルムを熱処理した後でもフィルム表面の滑り性が良好で、缶の成形性、特に絞り成形やしごき成形等の高次加工性に優れ、また成形の高速化に対応できる金属缶の被覆に好適な金属板ラミネート用ポリエステルフィルムを提供することができる。
【発明を実施するための最良の形態】
【００１７】
以下、本発明について詳細に説明する。
本発明における、ポリエチレンテレフタレート（ＰＥＴ）主体のポリエステル（I）としてはＰＥＴに他の成分を共重合したものを挙げることができるが、そのフィルムの融点は２４６〜２５２℃の範囲であることが必要であり、２４６〜２５０℃の範囲であることがより好ましい。
融点が２４６℃未満であると、結晶性が低下し、絞りしごき加工時に治具との滑り性の低下によるフィルム傷や破断等のトラブルが生じ易く、また、成形加工後の加熱処理により白化や白斑が発生したり、耐衝撃性が低下したりする。一方、融点が２５２℃を超えると、熱ラミネート性が低下し、十分な密着性を持たせるためには融点近傍もしくは融点以上の温度に上げてフィルム表面の結晶を融解させる必要があり、生産性に劣る。
【００１８】
また、フィルムのガラス転移温度は６０〜８５℃が好ましく、特に７０〜８０℃が好ましい。ガラス転移温度が６０℃未満であると絞りしごき加工時にフィルムに傷が入り易く、また、缶に内容物を充填して保存した場合に、耐食性やフレーバー性が低下する。さらに、しごき成形が打ち抜き型の場合には、成形上部の切断面でフィルムの伸びが生じ、ヘアが発生し易くなる。一方、８５℃を超えると加工追随性に劣る場合がある。
【００１９】
ポリエステル（I）においてＰＥＴに共重合することができる成分としては特に限定されず、酸成分としてイソフタル酸、フタル酸、２，６−ナフタレンジカルボン酸、５−ナトリウムスルホイソフタル酸、シュウ酸、コハク酸、アジピン酸、セバシン酸、アゼライン酸、ドデカン二酸、ダイマー酸、無水マレイン酸、マレイン酸、フマール酸、イタコン酸、シトラコン酸、メサコン酸、シクロヘキサンジカルボン酸等のジカルボン酸、４−ヒドロキシ安息香酸、ε−カプロラクトンや乳酸などが挙げられる。
また、アルコール成分としては、エチレングリコール、ジエチレングリコール、１，３−プロパンジオール、ネオペンチルグリコール、１，６−ヘキサンジオール、シクロヘキサンジメタノール、トリエチレングリコール、ポリエチレングリコール、ポリプロピレングリコール、ポリテトラメチレングリコール、ビスフェノールＡやビスフェノールＳのエチレンオキシド付加体等が挙げられる。
さらに、トリメリット酸、トリメシン酸、ピロメリット酸、トリメチロールプロパン、グリセリン、ペンタエリスリトール等の３官能化合物等を少量用いてもよい。これらの共重合成分は２種以上併用してもよい。
【００２０】
本発明のフィルムの極限粘度は０．７０〜０．８５であることが必要であり、特に０．７０〜０．８０が好ましい。極限粘度が上記範囲未満では缶の高次加工時に破断し、生産性を極端に悪化させる。特に缶の容量が大きくなり、そのためにラミネート金属板から缶に絞りしごき加工してゆく過程でフィルムの変形加工度が大きくなるため、それに追随できず、フィルム層にボイドが発生したりクラックが発生したりして、外部からのわずかな衝撃によってすらフィルム層の剥離やクラックの成長が助長され、缶の内面に用いられた場合には、内容物と缶の金属とが直接接触する結果、保味保香性が低下したり、フレーバー性に問題が生じたりする。また缶の外面においては、ボイドによりフィルムが白化した部分では、印刷外観が悪くなる。また、ボイドやクラックによって、長期保存時に缶が腐食してくる問題を生じる恐れがでる。
一方、極限粘度が上記範囲を超える場合にはフィルムの生産工程において樹脂の溶融押出し機にかかる負荷が大きくなり、生産速度を犠牲にせざるを得なかったり、フィルムの厚み制御も難しくなる等、フィルムの生産性が低下する。また、あまりに極限粘度の高いものは、重合時間や重合プロセスが長く、コストを押し上げる要因ともなる。
【００２１】
原料のポリエステルの重合方法は特に限定されず、例えば、エステル交換法、直接重合法等で重合することができる。エステル交換触媒としては、Ｍｇ、Ｍｎ、Ｚｎ、Ｃａ、Ｌｉ、Ｔｉの酸化物、酢酸塩等が挙げられる。また、重縮合触媒としては、Ｓｂ、Ｔｉ、Ｇｅ酸化物、酢酸塩等の化合物が挙げられる。
重合後のポリエステルは、モノマーやオリゴマー、副生成物のアセトアルデヒドやテトラヒドロフラン等を含有しているため、減圧もしくは不活性ガス流通下、２００℃以上の温度で固相重合することが好ましい。
【００２２】
ポリエステルの重合においては必要に応じ添加剤、例えば酸化防止剤、熱安定剤、紫外線吸収剤、帯電防止剤等を添加することができる。酸化防止剤としては、例えばヒンダードフェノール系化合物、ヒンダードアミン系化合物等を、熱安定剤としては、例えばリン系化合物等を、紫外線吸収剤としては、例えばベンゾフェノン系化合物、ベンゾトリアゾール系の化合物等を挙げることができる。
【００２３】
本発明のフィルムは２００℃における熱収縮率が２０〜３５％である必要がある。２００℃における熱収縮率が２０％未満の場合は、熱ラミネート時の密着力が低く、融点近傍かそれ以上の高いラミネート温度が必要となる。一方、３５％を超えると熱ラミネート時のフィルムの軟化やシワ等の操業トラブルが発生し易く、また延伸フィルムの保存安定性にも劣る。熱収縮率は、フィルム製造時の延伸倍率や熱処理温度により調整することができ、例えば、延伸倍率を低くしたり、熱処理温度を高くすることにより、熱収縮率は抑えられる。フィルムの厚み制御や生産性を考慮すると、熱収縮率を調整する方法としては、熱処理温度を最適化し、面倍率で１０倍以上に延伸することが好ましく、さらに、フィルム幅を連続的に縮める処理（リラックス処理という）と熱処理とを併用して調整する方法が特に好ましい。
本発明では２００℃における熱収縮率を特定範囲に制御することにより、２４６℃以上の融点を有する結晶性のポリエステルフィルムを、２００〜２３０℃という比較的低温で熱ラミネートを可能にしたものである。従来から、結晶性の高いフィルムを熱ラミネートする際には、融点以上の温度でフィルムの結晶を融解させることにより、金属と接触、密着させていた。しかし、本発明では、結晶化を抑えたフィルムを、融点以下の温度での熱収縮による変形を利用して、結晶の融解を抑えた状態で金属と接触、密着させている。
【００２４】
本発明のフィルムは、上記ポリエステル（I）に非相溶である低分子量ポリマー（II）を、特定量含有することが好ましい。低分子ポリマー（II）がポリエステルに相溶する場合には、フィルム表面を荒らす効果が小さく、滑り性に寄与しない。ポリマーの種類としては、ポリエチレン、ポリプロピレン、ポリスチレン、ポリアミド等を挙げることができるが、ポリエステル（I）と混合する場合の安定性、および相溶性のバランスの面から、ポリエチレンやポリプロピレン等のポリオレフィンが好ましい。
【００２５】
本発明において低分子量ポリマー（II）は、数平均分子量が１０００〜８０００であることが好ましく、特に２０００〜６０００であることが好ましい。上記分子量範囲の低分子量ポリマー（II）を非相溶のポリマー中に含有させることにより、延伸フィルムの表面を荒らして滑り性を向上させることができるばかりか、フィルムの融点以上の温度で熱処理して結晶を融解させるといった、アモルファス化処理を行った後にでも、特定の荒れたフィルム表面を保持することができる。数平均分子量が１０００未満であると、分子量が低すぎてフィルム加工時またはフィルムをアモルファスにする際にフィルムの表面に析出してしまい、缶の加工工程で治具を汚してしまったり、逆にフィルム自身に傷をつけたりする場合がある。一方、分子量が８０００を超える場合には、フィルムをアモルファスにした後のフィルム表面を荒らす効果が十分ではなく、缶加工時の滑り性が劣る。
【００２６】
本発明において低分子量ポリマー（II）は、軟化点が９５℃以上であることが好ましく、特に１００〜２００℃の範囲が好ましい。軟化点が９５℃未満の場合には、通常の缶成形温度である６０〜９０℃において、フィルムが軟化し、缶成形時の滑り性が劣る場合がある。
【００２７】
本発明のフィルムは、上記低分子量ポリマー（II）を０．０１〜１．０質量％含有することが好ましい。含有量が０．０１質量％未満では、滑り性改良の効果が認められない。また、含有量が１．０質量％を超える場合には、フィルム表面の滑り性については過剰品質となるばかりでなく、非相溶の樹脂が多くなるにつれてフィルムが脆くなったり、完成した缶が衝撃性に劣り、さらにフレーバー性が低下する場合がある。
【００２８】
本発明のフィルムの製造方法としては、ポリエステル（I）を押出し機内２７０〜３００℃の温度で３〜１５分間溶融混合した後、Ｔダイを通じてシート状に押出す。このシートを室温以下に温度調節した冷却ドラム上に密着させて冷却し、得られた未延伸フィルムをその後同時二軸延伸機に導き、５０〜１５０℃の温度でＭＤおよびＴＤに夫々２〜４倍程度の延伸倍率となるよう二軸延伸し、さらにＴＤの弛緩率を数％として、１４０〜１９０℃で数秒間熱処理を施すことによって製造することが出来る。また、同時延伸機に導く前に、１〜１．２倍程度の予備縦延伸を施しておいてもよい。
【００２９】
低分子量ポリマー（II）の添加の方法は、特に限定されないが、ポリエステル（I）中に０．５〜５質量％程度含有するマスターチップを事前に作成して、マスターチップで添加する方法が好ましい。
【００３０】
またこのフィルムは逐次延伸法によっても製造することが出来る。その方法を概説すると、上記同時二軸法において記述したのと同様の未延伸フィルムをロール加熱、赤外線等で加熱し、縦方向に延伸して縦延伸フィルムを得る。延伸は２個以上のロール周速差を利用し、ポリエステルのガラス転移点（Ｔｇ）〜Ｔｇより４０℃高い温度の範囲で２．５倍以上、３．６倍以下とするのが好ましい。縦延伸フィルムは続いて連続的に、横延伸、熱固定、熱弛緩の処理を順次施して二軸配向フィルムとする。横延伸はポリエステルのＴｇ〜Ｔｇより４０℃高い温度で開始し、最高温度はポリエステルの融点（Ｔｍ）より（１００〜４０）℃低い温度であることが好ましい。横延伸の倍率は最終的なフィルムの要求物性に依存し調整されるが、２．７倍以上、さらには３．０倍以上とするのが好ましく、３．６倍以上とするのがより好ましい。延伸に続く熱固定処理時にフィルム幅方向に２〜２０％の伸張を加えてもよいが、この伸張率はトータルの延伸倍率の中に含まれることが好ましい。熱固定処理後、フィルムの熱収縮特性を調整するためリラックス処理を行い、その後フィルムのＴｇ以下に冷却して二軸延伸フィルムを得る。
【００３１】
延伸後の熱処理は、フィルムの寸法安定性を付与するために必要な工程であるが、その方法としては、熱風を吹き付ける方法、赤外線を照射する方法、マイクロ波を照射する方法等の公知の方法を用いることができる。このうち、均一に精度良く加熱できることから熱風を吹き付ける方法が最適である。
【００３２】
フィルム製造時や製缶時の工程通過性をよくするため、シリカ、アルミナ、カオリン等の無機滑剤を少量添加して製膜してフィルム表面にスリップ性を付与することが望ましい。さらに、フィルム外観や印刷性を向上させるため、たとえば、フィルムにシリコーン化合物等を含有させることもできる。
フィルムへのかかる無機滑剤の含有量は０．００１〜０．５質量％、好ましくは０．０５〜０．３質量％である。また、滑剤の機能と併用して、隠蔽性の目的から二酸化チタンを２０質量％程度まで添加することも出来る。特に同時二軸延伸においては４０質量％を超える二酸化チタンを添加しても延伸フィルムを得ることができる。
【００３３】
本発明のポリエステルフィルムは、鋼板、アルミ等の金属板に熱ラミネートされるが、ラミネートする金属板は、クロム酸処理、リン酸処理、電解クロム酸処理、クロメート処理等の化成処理や、ニッケル、スズ、亜鉛、アルミ、砲金、真鍮、その他の各種メッキ処理などを施した金属板を用いることができる。
【００３４】
本発明のフィルムには、金属板との熱圧着性及びその後の密着性を更に向上させる目的で、共押出法やラミネート加工、あるいはコーティング加工により接着層を設けることができる。接着層は乾燥膜厚で１μｍ以下が好ましい。接着層は、特に限定されないが、エポキシ樹脂、ポリウレタン樹脂、ポリエステル樹脂やこれらの各種変性樹脂からなる熱硬化性樹脂層であることが好ましい。
また、金属板と熱圧着するフィルムの反対側には、金属缶体の外観や印刷性を向上させたり、フィルムの耐熱性や耐レトルト性等を向上させるために１種もしくは２種以上の樹脂層を設けることができる。これらの層は、共押出法やラミネートあるいはコーティング加工により設けることができる。
【００３５】
本発明のフィルムと金属板をラミネートする方法としては、金属板を予め２００〜２５０℃まで予熱しておき、これとフィルムとを、金属板より３０℃、更には５０℃以上低く温度制御されたロールによって圧接して熱圧着させた後、室温まで冷却することにより連続的に製造される。
金属板の加熱方法としては、ヒーターロール伝熱方式、誘導加熱方式、抵抗加熱方式、熱風伝達方式等があげられ、特に、設備費及び設備の簡素化を考慮した場合、ヒーターロール伝熱方式が好ましい。
また、ラミネート後の冷却方法については、水等の冷媒中に浸漬する方法や冷却ロールと接触させる方法を用いることができる。
【００３６】
以上のようにして得られた金属板は、そのまま加工処理を施してもよいが、ポリエステルの融点より１０〜３０℃高い温度で熱処理後急冷して、本フィルムをアモルファスの状態にすることにより、さらに高い加工性を付与することができる。特に、本発明のフィルムは、アモルファス状態にした際に大きな効果を発揮する。
【００３７】
金属容器としては、飲食料を充填して使用に供することができ得る形態にまで加工処理が施された金属容器及びその一部分、例えば巻き締め加工が可能な形状に成形された缶蓋も含まれる。
特に、厳しいネックイン加工が施される３ピース缶（３Ｐ缶）の缶胴部材や、絞りしごき加工によって製造される２ピース缶（２Ｐ缶）の缶胴部材として用いる場合に、本発明のフィルムの優れた加工性が発揮される。
本発明のフィルムを用いた金属容器は、その優れた耐レトルト性、フレーバー性、耐食性から、コーヒー、緑茶、紅茶、ウーロン茶、特に腐食性の高い酸性飲料（果汁飲料）や乳性飲料といった各種加工食品等の内容物を充填する場合に適している。
【実施例】
【００３８】
次に、実施例によって本発明を具体的に説明する。
実施例及び比較例におけるフィルムの原料、および、特性値の測定法は、次の通りである。
ポリエステル（I）
Ａ−１：イソフタル酸１．５ｍｏｌ％共重合ＰＥＴ、Ｇｅ触媒４０ｐｐｍ含有、ＩＶ０．７５ｄｌ／ｇ、Ｔｍ２５０℃。
Ａ−２：イソフタル酸３ｍｏｌ％共重合ＰＥＴ、Ｇｅ触媒４０ｐｐｍ含有、ＩＶ０．８２ｄｌ／ｇ、Ｔｍ２４７℃。
Ａ−３：イソフタル酸３ｍｏｌ％共重合ＰＥＴ、Ｇｅ触媒４０ｐｐｍ含有、ＩＶ０．６４ｄｌ／ｇ、Ｔｍ２４７℃。
Ａ−４：イソフタル酸３ｍｏｌ％共重合ＰＥＴ、Ｇｅ触媒６０ｐｐｍ含有、ＩＶ０．９０ｄｌ／ｇ、Ｔｍ２４７℃。
Ａ−５：イソフタル酸５ｍｏｌ％共重合ＰＥＴ、Ｇｅ触媒６０ｐｐｍ含有、ＩＶ０．７５ｄｌ／ｇ、Ｔｍ２３８℃。
Ａ−６：シクロヘキサンジメタノール２ｍｏｌ％共重合ＰＥＴ、Ｇｅ４０ｐｐｍ含有、ＩＶ０．７４ｄｌ／ｇ、Ｔｍ２４６℃。
Ａ−７：ＰＥＴ、Ｇｅ触媒４０ｐｐｍ含有、ＩＶ０．７５ｄｌ／ｇ、Ｔｍ２５６℃。
【００３９】
低分子量ポリマー（II）
Ｃ−１：ポリエチレン  数平均分子量  Ｍｎ１５００  （三洋化成社製サンワックス  １３１−Ｐ）
Ｃ−２：ポリエチレン  数平均分子量  Ｍｎ５５００  （クラリアント社製リコワックス  ＰＥ１９０）
【００４０】
測定法
Ａ．極限粘度（ＩＶ）
フェノール／四塩化エタンの等質量混合溶媒を用いて、温度２０℃、濃度０．５ｇ／ｄｌで測定した溶液粘度から求めた。
【００４１】
Ｂ．融点（Ｔｍ）とガラス転移温度（Ｔｇ）
Ｐｅｒｋｉｎ  Ｅｌｍｅｒ社製ＤＳＣを用い、２０℃／ｍｉｎで昇温時の融点とガラス転移温度を測定した。測定サンプルはフィルムを溶融後、１００℃／ｍｉｎ以上の速度で急冷して非晶状態としたものを用いた。
【００４２】
Ｃ．熱収縮率
フィルムの長手方向と幅方向にサンプルを切り出し、２００℃で１５分加熱時の収縮率を測定した。
【００４３】
Ｄ．熱ラミネート性
２３０℃に加熱した金属ロールと、シリコンゴムロールとの間に、試料フィルムと厚みが０．３ｍｍのアルミ板とを重ね合わせて供給し、速度２０ｍ／ｍｉｎ、線圧４．９×１０4Ｎ／ｍで加熱接着し、２ｓｅｃ後に氷水中に浸漬し、冷却してラミネート金属板を得た。
得られた積層体から、幅１８ｍｍの短冊状の試験片（端部はラミネートせず、ラミネートされた部分がＭＤに８ｃｍ以上確保されるようにする）をＴＤに１１枚切り出した。
次に、この試験片のフィルム面に、ＪＩＳ  Ｚ−１５２２に規定された粘着テープを貼り付け、島津製作所社製オートグラフで、１０ｍｍ／ｍｉｎの速度で１８０度剥離試験を行い、その剥離強力を測定することにより、次の基準にしたがって接着性を評価した。
◎：１０枚以上の試験片の剥離強力が２．９Ｎ以上であるか、又は２．９Ｎ以上でフィルムが破断。
○：５〜９枚の試験片の剥離強力が２．９Ｎ以上であるか、又は２．９Ｎ以上でフィルムが破断。
×：７枚以上の試験片の剥離強度が２．９Ｎ未満。
【００４４】
Ｅ．フィルムの表面状態
上記Ｄで得られたラミネート金属板の、（イ）フィルム表面、および、（ロ）熱風乾燥機中２８０℃で１ｍｉｎ熱処理後、２ｓｅｃ以内に３０℃以下の水浴中で急冷したラミネート金属板のフィルム表面の３次元表面粗さを測定し、次の基準にしたがってフィルムの表面状態を評価した。なお、３次元表面粗さ（ＳＲａ）は、小坂研究所社製、ＳＵＲＦＣＯＲＤＥＲ  ＥＴ−３０Ｋ  触針式表面粗さ計を用い、触針先端半径２μｍ、加重２０ｍｇ、カットオフ０．２５ｍｍ、送りピッチ２０μｍ、測定速度１００μｍ／ｓｅｃ、測定面積０．１ｍｍ2の条件により、１０箇所測定してその平均値を求めた。
△：ＳＲａが１０ｎｍ未満。
○：ＳＲａが１０ｎｍ以上、３０ｎｍ未満。
◎：ＳＲａが３０ｎｍ以上。
【００４５】
Ｆ．滑り性
上記（ロ）で得られたラミネート金属板を、２３℃雰囲気中にて重量５００ｇのクロム鋼球３点荷重式滑走子を速度１３３ｍｍ／ｍｉｎで滑らせた際の動摩擦係数（μ）を測定し、次の基準に従って滑り性を評価した。
×：μが０．３０を超える。
○：μが０．２０を超え、０．３０以下。
◎：μが０．１０以上、０．２０以下。
△：μが０．１０未満。
【００４６】
Ｇ．成形性
上記（ロ）で得られたラミネート金属板のフィルム側を缶胴外面として、２００缶／分の速度で絞りしごき成形を行い、５００ｍｌ相当の２ピース缶を各１００缶成形した。缶の外面を目視で観察し、次の基準に従って成形性を評価した。
（ハ）フィルム傷
×：フィルム表面に傷が認められる缶が１０缶以上。
△：フィルム表面に傷が認められる缶が５缶以上１０缶未満。
○：フィルム表面に傷が認められる缶が５缶未満。
（ニ）ヘア
×：成形缶上部の切断面での幅３ｍｍ以上のフィルム伸びが認められる缶が１０缶以上。
△：成形缶上部の切断面での幅３ｍｍ以上のフィルム伸びが認められる缶が１缶以上１０缶未満。
○：成形缶上部の切断面での幅３ｍｍ以上のフィルム伸びが認められない。
【００４７】
実施例１〜６、比較例１〜６
表１に示す組成のポリエステル（I）に平均粒径２．５μｍの凝集シリカを０．０８質量％添加し、また、必要に応じて低分子量ポリマー（II）を表１に示す割合で配合し、各々２７５〜２８５℃の範囲で溶融し、Ｔダイ出口より押出し、急冷固化して未延伸フィルムを得た。
得られた未延伸フィルムを、７０℃の予熱ロール、９０℃の延伸ロールにより、ＭＤ方向に３．３倍延伸し、次いでテンター内のクリップに把持し、８５℃の予熱ゾーンを走行させた後、９０℃でＴＤ方向に３．８倍延伸した。その後ＴＤの弛緩率を５％として、温度１３０〜１９０℃で４秒間の熱処理を施した後、室温まで冷却して巻き取り、厚さ１６μｍの二軸延伸フィルムを得た。
得られたフィルムをＤに記述した方法でラミネート金属板を得、同時に評価した。
更に、上記Ｄで得られたラミネート金属板のフィルムの表面状態をＥ、滑り性をＦに記載した方法で、成形性をＧに記載した方法で評価した。上記試験で得られたフィルムの諸物性と各評価結果を表１に示す。
【００４８】
【表１】
2006160999.tif 000002
【００４９】
実施例１〜６で得られたフィルムは、熱ラミネート性や成形性に優れていたが、比較例１〜５で得られたフィルムは上記のすべての性能を満足するものは得られなかった。また、比較例６については、熱ラミネート時のフィルムにシワが入り易くて操業性に劣り、また、融点以上の温度で処理後の動摩擦係数が小さすぎて、ロールで巻き取った際に巻きズレ等も見られた。